СЫРЬЕВАЯ СМЕСЬ ДЛЯ ИЗГОТОВЛЕНИЯ ОБЛИЦОВОЧНОЙ ПЛИТКИ
CRUDE MIXTURE FOR MAKING FACING TILES

Изобретение относится к производству облицовочной плитки.
Известна сырьевая смесь для изготовления облицовочной золокерамической плитки, содержащая до 50 мас.% каменноугольной золы, глину, кварцевый песок, доломит [1].
Задача изобретения - получение облицовочной плитки на основе использования промышленных отходов.
Технический результат достигается тем, что сырьевая смесь для изготовления облицовочной плитки, содержащая каменноугольную золу, содержит высушенный шлам огранки хрусталя при следующем соотношении компонентов, мас.%: каменноугольная зола 49,0-51,0; высушенный шлам огранки хрусталя 49,0-51,0.
В таблице приведены составы сырьевой смеси.
Таблица
Компоненты
Состав, мас.%:
1
2
3
Каменноугольная зола
49,0
50,0
51,0
Высушенный шлам огранки хрусталя
51,0
50,0
49,0
2
2
3
2
3
2
3
Каменноугольная зола имеет состав, мас.%: SiO 40,7; AlO 15,8; FeO 13,5; CaO 8,9; MgO 4,3; NaO+KaO 3,8; SO 1,4; п.п.п.8, 5.
2
3
Шлам огранки хрусталя образуется в процессе алмазного гранения и химической полировки хрусталя, содержит примеси корунда и кальцита. Отход представляет собой слежавшийся при хранении на открытом воздухе порошок серо-голубого цвета с относительной влажностью 20-22%. Удельная поверхность высушенного шлама 800-850 м/кг, насыпная плотность 760-770 кг/м.
Высушенный шлам огранки хрусталя смешивают с каменноугольной золой. Полученную смесь увлажняют до 9-11% и под давлением 20 МПа формуют из нее облицовочную плитку. Обжиг плитки проводят при температуре 630-660°С.
Использование предложенной сырьевой смеси позволяет утилизировать промышленные отходы.
Источник информации
1. Бернацкий А.Ф. Облицовочная золокерамическая плитка. // 65-я научно-техническая конференция НГАСУ (Сибстрин) «Актуальные проблемы строительной отрасли», Тез. докл. - Новосибирск. - 2008. - С.39.